ПРИМЕНЕНИЕ НЕКОТОРЫХ ХИМИЧЕСКИХ ЭЛЕМЕНТОВ ДЛЯ ИНГИБИРОВАНИЯ ОБРАЗОВАНИЯ ОСАДКОВ, СОДЕРЖАЩИХ МОЛИБДАТ ЦИРКОНИЯ, В ВОДНОМ РАСТВОРЕ, СОДЕРЖАЩЕМ ЭЛЕМЕНТ МОЛИБДЕН И ЭЛЕМЕНТ ЦИРКОНИЙ

1. Применение, по меньшей мере, одного химического элемента, выбираемого из плутония, теллура, сурьмы и их смесей, для ингибирования образования осадка, содержащего молибдат циркония, в водном растворе, содержащем элемент молибден и элемент цирконий.
2. Применение по п.1, где химический элемент выбирают из плутония с валентностью (IV), теллура с валентностью (VI), сурьмы и их смесей.
3. Применение по п.1, где водным раствором является водный раствор азотной кислоты.
4. Применение по п.3, где водный раствор азотной кислоты представляет собой результат растворения использованного ядерного топлива под действием азотной кислоты.
5. Применение по п.3, где водный раствор азотной кислоты характеризуется нормальностью в диапазоне от 0,5 до 6 н..
6. Применение по п.3, где водный раствор азотной кислоты имеет температуру в диапазоне от 20°С до его температуры кипения.
7. Применение по п.1, где химический элемент представляет собой плутоний с валентностью (IV).
-1
-1
-1
8. Применение по п.1, где элемент плутоний имеет концентрацию в диапазоне от 1 до 50 г.л в растворе азотной кислоты, характеризующемся нормальностью в диапазоне от 0,5 до 6 н. и содержащем элемент молибден с концентрацией в диапазоне от 0,5 до 6 г.л и элемент цирконий с концентрацией в диапазоне от 0,5 до 6 г.л.
9. Применение по п.1, где химический элемент представляет собой теллур с валентностью (VI).
-1
-1
-1
10. Применение по п.1, где элемент теллур имеет концентрацию в диапазоне от 0,05 до 1 г.л в растворе азотной кислоты, характеризующемся нормальностью в диапазоне от 0,5 до 6 н. и содержащем элемент молибден с концентрацией в диапазоне от 0,5 до 6 г.л и элемент цирконий с концентрацией в диапазоне от 0,5 до 6 г.л.
11. Способ регенерации использованного топлива, содержащего элемент молибден и элемент цирконий, последовательно включающий следующие стадии:
- стадию растворения использованного ядерного топлива в азотной кислоте, в результате чего получают раствор, содержащий элемент молибден и элемент цирконий в количествах, способных генерировать образование осадка, содержащего молибдат циркония;
- стадию добавления к данному раствору, по меньшей мере, одного элемента, выбираемого из плутония, теллура, сурьмы и их смесей, для получения в вышеупомянутом растворе концентрации упомянутого элемента, необходимой для ингибирования образования осадка, содержащего молибдат циркония.
-1
-1
-1
12. Способ по п.11, где в раствор азотной кислоты, характеризующийся нормальностью в диапазоне от 0,5 до 6 н. и содержащий элемент молибден с концентрацией в диапазоне от 0,5 до 6 г.л и элемент цирконий с концентрацией в диапазоне от 0,5 до 6 г.л, во время стадии добавления добавляют элемент теллур в количестве, обеспечивающем получение концентрации элемента теллура в диапазоне от 0,05 до 1 г.л.
-1
-1
-1
13. Способ по п.11, где в раствор азотной кислоты, характеризующийся нормальностью в диапазоне от 0,5 до 6 н. и содержащий элемент молибден с концентрацией в диапазоне от 0,5 до 6 г.л и элемент цирконий с концентрацией в диапазоне от 0,5 до 6 г.л во время стадии добавления добавляют элемент плутоний в количестве, обеспечивающем получение концентрации элемента плутония в диапазоне от 1 до 50 г.л.